(57)【要約】【課題】ポットライフの厳密な管理を必要とせず、簡易な作業により、カーペットを確実に裏打ちすることのできる裏打ち材、および、その裏打ち材で裏打ちされているカーペットを提供すること。【解決手段】ブロック剤によりブロック化されているブロック化ポリイソシアネートと、イソシアネート基と反応し得る活性水素基を分子内に少なくとも２つ有する活性水素基含有化合物とを含有する裏打ち材によって、裏打ちしたカーペットを得る。これにより、製造から裏打ちに用いられるまでの長期にわたるポットライフが確保できる。そのため、ポットライフの厳密な管理を必要とせず、簡易な作業により、カーペットを確実に裏打ちし、下反りを生じ、抜糸力強度が大きく、低温における良好な柔軟性および床へのフィット性を発現し、さらには、優れた耐溶剤性を確保できるカーペットを提供できる。【選択図】    なし【特許請求の範囲】
【請求項１】
ブロック剤によりブロック化されているブロック化ポリイソシアネートと、
イソシアネート基と反応し得る活性水素基を分子内に少なくとも２つ有する活性水素含有化合物とを含有することを特徴とする、裏打ち材。
【請求項２】
さらに、熱可塑性樹脂を含有することを特徴とする、請求項１に記載の裏打ち材。
【請求項３】
前記ブロック化ポリイソシアネートが、数平均分子量６０〜８０００のポリエーテルポリオールと、芳香族ジイソシアネートとの反応により得られ、２０〜１％の遊離のイソシアネート基を有するウレタンプレポリマーが、ブロック剤によってブロック化されていることを特徴とする、請求項１または２に記載の裏打ち材。
【請求項４】
前記活性水素基含有化合物が、ヒドラジド化合物であることを特徴とする、請求項１〜３のいずれかに記載の裏打ち材。
【請求項５】
前記熱可塑性樹脂が、アクリル樹脂であることを特徴とする、請求項２〜４のいずれかに記載の裏打ち材。
【請求項６】
請求項１〜５のいずれかに記載の裏打ち材で裏打ちされていることを特徴とする、カーペット。
【発明の詳細な説明】
【０００１】
【発明の属する技術分野】
本発明は、裏打ち材、および、その裏打ち材で裏打ちされているカーペットに関する。
【０００２】
【従来の技術】
従来より、家庭用、店舗用あるいは自動車用のカーペットの裏打ち材として、例えば、スチレン・ブタジエンゴム（ＳＢＲ）やニトリル・ブタジエンゴム（ＮＢＲ）などの合成ゴムラテックス、エチレン・酢酸ビニル共重合体、非晶性ポリオレフィンなどが広く知られている。
【０００３】
しかし、合成ゴムラテックスを用いると、水の除去に伴なう発泡が不可避となり、また、エチレン・酢酸ビニル共重合体や非晶性ポリオレフィンを用いると、熱融着によりカーペットの上反りを生じるなどの不具合がある。
【０００４】
また、裏打ち材として、例えば、軟質ポリ塩化ビニル、アクリル系共重合体などのゾルを用いることも知られているが、やはり熱硬化によりカーペットの上反りを生じ、また、カーペットの低温での柔軟性が損なわれるなどの不具合がある。
【０００５】
また、例えば、特開平７−１７７９５８号公報や特開２００１−２３３９２７号公報などにおいて、裏打ち材として、ウレタン樹脂を用いることが提案されている。
【０００６】
【特許文献１】
特開平７−１７７９５８号公報
【特許文献２】
特開２００１−２３３９２７号公報
【発明が解決しようとする課題】
しかし、例えば、特開平７−１７７９５８号公報に記載されるようなウレタン樹脂コンパウンドは、通常、ポリイソシアネート成分とポリオール成分とを配合する２液タイプとして用いられるので、ポットライフの厳密な制御が困難である。そのため、このような２液タイプのウレタン樹脂コンパウンドを、裏打ち材として用いると、例えば、ポットライフが少しでも速くなると、基材（カーペット）に対する食い込みが不良となり、すぐに剥離してしまい、一方、ポットライフが少しでも遅くなると、基材（カーペット）に対する浸透が過剰となり、基材（カーペット）の表面にしみ出してしまうという不具合を生じる。
【０００７】
また、特開２００１−２３３９２７号公報では、レジンプレミックスに、ニッケルアセチルアセトナートまたはその誘導体を配合することにより、３０℃において３時間放置後も流動性を有するようなポットライフが長く、かつ、１２０℃以上で加熱した場合には、５分以内に硬化する速硬化性を有するポリウレタン樹脂を、カーペットの裏打ち材として用いることが提案されている。
【０００８】
しかし、裏打ち材は、通常、製造から裏打ちに用いられるまで、数日間経過することもあり、特開２００１−２３３９２７号公報に記載されるポリウレタン樹脂でも、やはり、使用直前にポリイソシアネート成分とポリオール成分とを配合する必要があり、また、その配合における管理が不十分であると、やはりポットライフの変動を生じるという不具合がある。
【０００９】
本発明は、このような不具合に鑑みなされたもので、その目的とするところは、ポットライフの厳密な管理を必要とせず、簡易な作業により、カーペットを確実に裏打ちすることのできる裏打ち材、および、その裏打ち材で裏打ちされているカーペットを提供することにある。
【００１０】
【課題を解決するための手段】
上記目的を達成するために、本発明の裏打ち材は、ブロック剤によりブロック化されているブロック化ポリイソシアネートと、イソシアネート基と反応し得る活性水素基を分子内に少なくとも２つ有する活性水素含有化合物とを含有することを特徴としている。
【００１１】
また、本発明においては、さらに、熱可塑性樹脂を含有してもよい。
【００１２】
また、本発明においては、前記ブロック化ポリイソシアネートが、数平均分子量６０〜８０００のポリエーテルポリオールと、芳香族ジイソシアネートとの反応により得られ、２０〜１％の遊離のイソシアネート基を有するウレタンプレポリマーが、ブロック剤によってブロック化されていることが好ましい。
【００１３】
また、本発明においては、前記活性水素基含有化合物が、ヒドラジド化合物であることが好ましい。
【００１４】
また、本発明においては、前記熱可塑性樹脂が、アクリル樹脂であることが好ましい。
【００１５】
また、本発明は、上記した裏打ち材で裏打ちされているカーペットをも含んでいる。
【００１６】
【発明の実施の形態】
本発明の裏打ち材は、ブロック剤によりブロック化されているブロック化ポリイソシアネートと、イソシアネート基と反応し得る活性水素基を分子内に少なくとも２つ有する活性水素含有化合物を含有している。
【００１７】
本発明において、ブロック化ポリイソシアネートとは、熱処理により解離するブロック剤によって遊離のイソシアネート基がブロック化されているポリイソシアネートであって、そのようなブロック化ポリイソシアネートのポリイソシアネートとしては、例えば、ポリイソシアネートモノマーおよびその誘導体または変性体などが挙げられる。
【００１８】
ポリイソシアネートモノマーとしては、例えば、ジフェニルメタンジイソシアネート、２，４および／または２，６−トルエンジイソシアネートなどの芳香族ジイソシアネート、例えば、ヘキサメチレンジイソシアネートなどの脂肪族ジイソシアネート、例えば、イソホロンジイソシアネート、水添キシリレンジイソシアネート、水添ジフェニルメタンジイソシアネートなどの脂環族ジイソシアネート、例えば、キシリレンジイソシアネート、テトラメチルキシリレンジイソシアネートなどの芳香脂肪族ジイソシアネートなどが挙げられる。
【００１９】
また、ポリイソシアネートモノマーの誘導体としては、例えば、上記したポリイソシアネートモノマーのダイマー、トリマー、ビウレット、アロファネート、カルボジイミド、ウレットジオン、オキサジアジントリオンなどの誘導体などが挙げられる。
【００２０】
また、ポリイソシアネートモノマーの変性体としては、例えば、上記したポリイソシアネートモノマーを、後述するポリオールおよび／またはポリアミンと反応させることにより変性した変性体（イソシアネート基末端のウレタンプレポリマー）などが挙げられる。
【００２１】
これらポリイソシアネートは、単独または２種以上併用して用いることができる。これらポリイソシアネートのなかでは、ポリイソシアネートモノマーの変性体、さらには、芳香族ジイソシアネートのポリオール変性体が好ましく用いられる。より具体的には、芳香族ジイソシアネートと、数平均分子量６０〜８０００、好ましくは、数平均分子量６００〜５０００のポリエーテルポリオールとの反応により得られる芳香族ジイソシアネートのポリオール変性体からなり、２０〜１％の遊離のイソシアネート基を有するウレタンポレポリマーが好ましく用いられる。このような芳香族ジイソシアネートのポリオール変性体を用いることで、機械強度が向上し、低温での柔軟性や風合いが損なわれることなく、さらには、床へのフィット性および耐溶剤性を向上させることができる。
【００２２】
また、熱処理によりポリイソシアネートから解離されるブロック剤としては、フェノール類、アルキルフェノール類、活性メチレン化合物類、オキシム類、ラクタム類、重亜硫酸塩類、イミダゾール類などのブロック剤が挙げられる。これらブロック剤のなかでは、加熱時における基材（カーペット）の熱劣化を防止すべく、２００℃以下、好ましくは、１００〜１８０℃で解離するブロック剤が好ましく、より具体的には、例えば、アセト酢酸エチルなどの活性メチレン化合物類、例えば、メチルエチルケトオキシムなどのオキシム類などが好ましく用いられる。
【００２３】
そして、ブロック化ポリイソシアネートは、ブロック剤を、適宜公知の条件により、ポリイソシアネートの遊離イソシアネート基と反応させることにより、得ることができる。
【００２４】
また、本発明において、活性水素含有化合物は、上記したポリイソシアネートのイソシアネート基と反応し得る、例えば、水酸基、アミノ基などの活性水素基を分子内に少なくとも２つ以上有する多官能性の化合物であって、例えば、ポリオール、ポリアミンなどが挙げられる。
【００２５】
ポリオールとしては、例えば、低分子量ポリオール、マクロポリオールなどが挙げられる。
【００２６】
低分子量ポリオールとしては、例えば、エチレングリコール、プロパンジオール、１，４−ブチレングリコール、１，３−ブチレングリコール、１，６−ヘキサンジオール、ネオペンチルグリコール、ジエチレングリコール、トリエチレングリコール、ジプロピレングリコール、シクロヘキサンジメタノール、ビスフェノールＡ、水素化ビスフェノールＡなどの低分子量ジオール、例えば、グリセリン、トリメチロールプロパンなどの低分子量トリオール、例えば、ペンタエリスリトール、Ｄ−ソルビトール、Ｄ−マンニトールなどの水酸基を４つ以上有する低分子量ポリオールなどが挙げられる。
【００２７】
マクロポリオールとしては、例えば、ポリエーテルポリオール、ポリエステルポリオール、ポリオレフィンポリオール、ポリカーボネートポリオール、アクリルポリオール、エポキシポリオール、天然油ポリオール、シリコンポリオール、フッ素ポリオールなどが挙げられる。
【００２８】
例えば、ポリエーテルポリオールとしては、例えば、上記した低分子量ポリオールや後述する低分子量ポリアミンを開始剤として、エチレンオキサイドおよび／またはプロピレンオキサイドなどのアルキレンオキサイドの付加反応により得られる、ポリエチレングリコールおよび／またはポリプロピレングリコール（これらのランダムおよび／またはブロック共重合体を含む）や、例えば、テトラヒドロフランなどの開環重合によって得られるポリテトラメチレンエーテルグリコールなどが挙げられる。
【００２９】
例えば、ポリエステルポリオールとしては、例えば、ポリエチレンアジペート、ポリブチレンアジペートなどの多価アルコールと多塩基酸またはその無水物との反応により得られるポリエステルポリオールや、上記した低分子量ポリオールを開始剤として、例えば、ε−カプロラクトン、γ−バレロラクトンなどのラクトン類を開環重合して得られるラクトン系ポリエステルポリオールなどが挙げられる。
【００３０】
例えば、ポリオレフィンポリオールとしては、例えば、ポリブタジエンポリオール、水添イソプレンポリオールなどが挙げられる。
【００３１】
また、ポリアミンとしては、例えば、エチレンジアミン、プロピレンジアミン、ヘキサメチレンジアミン、ヒドラジン、１，２−ジアミノエタン、１，２−ジアミノプロパン、１，３−ジアミノペンタン、１，６−ジアミノヘキサン、ジアミノトルエン、ビス−（４−アミノフェニル）メタン、３，３’−ジクロロ−４，４’−ジアミノジフェニルメタン、ジ−（アミノメチル）ベンゼン、ジ−（２−アミノ−２−プロピル）ベンゼン、１−アミノ−３−アミノメチル−３，５，５−トリメチルシクロヘキサン、ビス−（４−アミノシクロヘキシル）メタン、ジアミノシクロヘキサン、ジ−（アミノメチル）シクロヘキサン、ジエチルトルエンジアミンなどの低分子量ジアミン、例えば、ジエチレントリアミン、トリエチレンテトラミン、テトラエチレンペンタミン、ペンタエチレンヘキサミン、２，２’−ジアミノジエチルアミンなどのアミノ基を３つ以上有する低分子量アミン、例えば、カルボジヒドラジド、イソフタル酸ジヒドラジド、アジピン酸ジヒドラジド、セバチン酸ジヒドラジド、ドデカンニ酸ジヒドラジドなどのヒドラジド化合物などの低分子量アミンなどが挙げられる。
【００３２】
これら活性水素含有化合物は、単独または２種以上併用して用いることができる。これら活性水素含有化合物のなかでは、ポリアミン、さらには、ジヒドラジド化合物が好ましく用いられる。ヒドラジド化合物を用いることにより、機械強度を向上させることができる。
【００３３】
そして、本発明の裏打ち材は、上記したブロック化ポリイソシアネートと、上記した活性水素含有化合物とを配合することによって得ることができる。
【００３４】
ブロック化ポリイソシアネートと活性水素含有化合物とを配合する割合は、活性水素含有化合物が有する活性水素基に対する、ポリイソシアネートが有するイソシアネート基の当量比（イソシアネート基／活性水素基）において、０．１〜１．９、好ましくは、１．０〜１．２の割合であることが好ましい。
【００３５】
なお、本発明の裏打ち材は、例えば、このようなブロック化ポリイソシアネートと活性水素含有化合物とが配合されたプレミックスとして調製することができる。
【００３６】
また、本発明の裏打ち材には、さらに、熱可塑性樹脂を配合してもよい。
【００３７】
熱可塑性樹脂としては、特に制限されないが、例えば、ポリ塩化ビニル樹脂やアクリル樹脂などが挙げられる。これら熱可塑性樹脂は、単独または２種以上併用して用いることができる。これら熱可塑性樹脂のなかでは、後述する可塑剤の配合によりプラスチゾルとして調製でき、１００〜１８０℃の加熱で２０分以内にゲル化するものが好ましく用いられ、また、ノンハロゲンタイプのアクリル樹脂が好ましく用いられる。
【００３８】
熱可塑性樹脂を配合する割合は、特に制限されないが、例えば、ブロック化ポリイソシアネートおよび活性水素含有化合物の合計５〜９５重量部に対して、９５〜５重量部の範囲、好ましくは、合計５０〜９５重量部に対して、５０〜５重量部の範囲、さらに好ましくは、合計７０〜９５重量部に対して、３０〜５重量部の範囲で配合することができる。
【００３９】
また、本発明の裏打ち材は、必要により、可塑剤や充填材を配合してもよい。
【００４０】
可塑剤としては、例えば、フタル酸系可塑剤、脂肪酸系可塑剤、リン酸系可塑剤、ポリエステル系可塑剤などが挙げられる。
【００４１】
フタル酸系可塑剤としては、例えば、ジブチルフタレート、ジへプチルフタレート、ジ−（２−エチルヘキシル）フタレート、ジ−ｎ−オクチルフタレート、ジイソオクチルフタレート、ジイソノニルフタレートなどのフタル酸エステル系可塑剤などが挙げられる。
【００４２】
脂肪酸系可塑剤としては、例えば、ジ−ｎ−ブチルアジペート、ジ−（２−エチルへキシル）アジペート、ジイソデシルアジペートなどのアジピン酸系可塑剤、例えば、ジ−ｎ−へキシルアゼレート、ジ−（２−エチルヘキシル）アゼレート、ジイソオクチルアゼレートなどのアゼライン酸系可塑剤、例えば、ジ−ｎ−ブチルセバケート、ジ−（２−エチルへキシル）セバケート、ジイソノニルセバケートなどのセバシン酸系可塑剤などが挙げられる。
【００４３】
リン酸系可塑剤としては、例えば、トリブチルホスフェート、トリ−（２−エチルヘキシル）ホスフェート、トリフェニルホスフェート、オクチルジフェニルホスフェート、クレジルジフェニルホスフェート、クレジルフェニルホスフェート、トリクレジルホスフェート、ジフェニル−２−エチルヘキシルホスフェートなどが挙げられる。
【００４４】
ポリエステル系可塑剤としては、例えば、アジピン酸系ポリエステル、セバシン酸系ポリエステル、フタル酸系ポリエステルなどが挙げられる。
【００４５】
これら可塑剤は、単独または２種以上併用して用いることができる。また、これら可塑剤を配合する割合は、特に制限されないが、例えば、ブロック化ポリイソシアネート、活性水素含有化合物および熱可塑性樹脂の合計１００重量部に対して、５〜２００重量部の範囲で配合することができる。
【００４６】
このような可塑剤を熱可塑性樹脂とともに配合することにより、熱可塑性樹脂をプラスチゾルとして用いることができる。すなわち、プラスチゾルは、熱可塑性樹脂および可塑剤のペースト状の混和物であって、例えば、ポリ塩化ビニル樹脂を塩化ビニルゾル、アクリル系樹脂をアクリルゾルとして機能させることができる。熱可塑性樹脂がプラスチゾルとして用いられると、加熱時の裏打ち材の流動性を調整することができ、コーティング時の形状を保持することができる。
【００４７】
なお、可塑剤は、予め熱可塑性樹脂に配合してもよく、あるいは、ブロック化ポリイソシアネート、活性水素含有化合物および熱可塑性樹脂と同時に配合してもよい。
【００４８】
充填材としては、例えば、炭酸カルシウム、水酸化アルミニウム、水酸化マグネシウム、クレー、カオリナイト、モンモリロナイト、ベントナイト、アスベスト、マイカ紛、タルク、雲母、ケイ砂、コロイダルシリカなどが挙げられる。これら充填材は、単独または２種以上併用して用いることができる。また、これら充填材を配合する割合は、特に制限されないが、例えば、ブロック化ポリイソシアネート、活性水素含有化合物、熱可塑性樹脂および可塑剤の合計１００重量部に対して、１０〜５００重量部の範囲で配合することができる。
【００４９】
また、本発明の裏打ち材は、その目的および用途によって、例えば、触媒（例えば、有機金属触媒や３級アミン触媒など）、安定剤、希釈剤、消泡剤、顔料、防かび剤、防臭剤、抗菌剤、界面活性剤、滑剤、紫外線吸収剤、酸化防止剤、発泡剤、脱水剤、難燃剤などの公知の添加剤を配合してもよい。
【００５０】
そして、このような本発明の裏打ち材は、ブロック化ポリイソシアネートおよび活性水素含有化合物を必須成分として、配合および混合し、必要により、熱可塑性樹脂、可塑剤、充填材を配合および混合し、また、その目的および用途により、公知の添加剤を配合および混合した後、必要により、減圧脱泡することによって、いわゆる１液タイプのプレミックス組成物として得ることができる。
【００５１】
そして、このようにして得られる本発明の裏打ち材は、ポリイソシアネートのイソシアネート基がブロック剤によりブロック化されているので、加熱によりブロック剤が解離するまでは、活性水素含有化合物と反応することがなく、長期にわたるポットライフを確保することができる。そのため、製造から裏打ちに用いられるまでの長期にわたるポットライフを確保することができる。
【００５２】
しかも、加熱によりブロック剤を解離させれば、ポリイソシアネートのイソシアネート基と、活性水素含有化合物とを、一定速度で反応させることができるので、基材（カーペット）に対して過不足なく裏打ちすることができ、つまり、基材（カーペット）に対する剥離が少なく、また、基材（カーペット）の表面にしみ出してしまうこともなく、良好に裏打ちすることができる。
【００５３】
その結果、本発明の裏打ち剤を用いれば、ポットライフの厳密な管理を必要とせず、簡易な作業により、カーペットを確実に裏打ちすることができる。
【００５４】
次に、本発明の裏打ち剤を用いて、カーペットを裏打ちする方法について述べる。
【００５５】
本発明の裏打ち材を適用できるカーペットは、特に制限されず、例えば、タフテッドカーペット、ウィルトン、ニードルパンチ、平織り、ニット、人工芝生、アキスミンスター、フックド・ラグ、植毛カーペットなどが挙げられる。
【００５６】
そして、カーペットの裏打ちは、特に限定されないが、例えば、本発明の裏打ち材を、離型シートに、厚み０．５〜５ｍｍとなるように、コーティングまたは金型に注入した後、カーペットの裏面が裏打ち材と接触するようにカーペットを配置し、ロールでしわが伸びるような適度の圧力を加えて裏打ち材をなじませた後、１００〜１８０℃で３〜２０分加熱し、次いで、約５〜２０分間冷却した後に離型させればよい。
【００５７】
これによって、本発明の裏打ち材によって裏打ちされた本発明のカーペットを得ることができる。このようにして得られた本発明のカーペットは、本発明の裏打ち材によって裏打ちされているので、良好な下反りを生じ、抜糸力強度が大きく、低温における良好な柔軟性および床へのフィット性を発現し、さらには、優れた耐溶剤性を確保することができる。
【００５８】
【実施例】
以下に、実施例および比較例を挙げて本発明をさらに具体的に説明するが、本発明は、これら実施例および比較例に何ら限定されるものではない。
【００５９】
１）実施例および比較例
１−１）裏打ち材の調製
表１に示す組成および割合で、表１に示す各成分を配合し、減圧脱泡することによって、実施例１〜４および比較例１、２の裏打ち材を調製した。なお、表１中の各成分の詳細は下記の通りである。
【００６０】
プレミックス：数平均分子量３０００のポリエーテルポリオールとトルエンジイソシアネートとのウレタンプレポリマー（イソシアネート基含有量２．５％）が、メチルエチルケトオキシムによりブロック化されているブロック化ポリイソシアネートと、アジピン酸ヒドラジドとが、当量比（ＮＣＯ／ＮＨ２）１：１で配合されているプレミックス
アクリル樹脂：平均重合度約３００００のポリメチルメタクリレート
塩化ビニル樹脂：カネビニールペースト  ＰＣＨ−１８３（商品名：鐘淵化学工業社製）
可塑剤：ジイソノニルフタレート
充填材：炭酸カルシウム
１−２）カーペットの作製
各実施例および各比較例の裏打ち材を、ポリテトラフルオロエチレン処理された離型シートに厚み２ｍｍとなるように塗布し、その塗布面に、ナイロンカットパイルをポリエステル不織布にタフトしたカーペットを配置し、ロールで圧力を３０秒間加えて裏打ち材をなじませた後、１６０℃で１０分加熱し、次いで、室温（２５℃）で１０分間冷却した後に離型させることにより、各実施例および各比較例で裏打ちされたマット状のカーペットを作製した。
【００６１】
２）評価
２−１）抜糸強度
１−２）において作製された各カーペットを用いて、ＪＩＳ  Ｌ−１０２３に準拠して抜糸強度を測定した。その結果を表１に示す。なお、各測定値は、測定検体数１０の平均値である。
【００６２】
２−２）低温柔軟保持性
１−２）において作製された各カーペットを用いて、室温（２５℃）および−１０℃における１００％モジュラスを、ＪＩＳ  Ｌ−１０２１に準拠して測定した。その結果を表１に示す。なお、各測定値は、測定検体数５の平均値である。
【００６３】
２−３）回復性
１−２）において作製された各カーペットを筒状に丸めた状態で、−１０℃の恒温槽中に２４時間放置した後、恒温槽から取り出してから、完全に平面状に戻り、床にフィットするまでの時間を測定した。その結果を表１に示す。なお、各測定値は、測定検体数５の平均値である。
【００６４】
２−４）耐溶剤性
１−２）において作製された各カーペットを５ｃｍ×５ｃｍに裁断し、表１に示す各溶剤に２４時間浸漬後、室温にて乾燥させた状態を観察した。その結果を表１に示す。
【００６５】
なお、表１中の評価は下記の通りである。
【００６６】
Ａ：柔軟性あり
Ｂ：柔軟性なし（硬質化状態）
Ｃ：溶解または形状崩壊
２−５）反り性
１−１）で調製された各裏打ち材を用いて、下記の５つの条件でカーペットを裏打ちしたときの反りを評価した。その結果を表１に示す。なお、下記以外は、１−２）と同様の操作を実施した。
【００６７】
裏打ち条件Ａ：１５０℃×１２分加熱、１０分後離型シート剥離
裏打ち条件Ｂ：１６０℃×１０分加熱、１０分後離型シート剥離
裏打ち条件Ｃ：１７０℃×５分加熱、１０分後離型シート剥離
裏打ち条件Ｄ：１６０℃×１０分加熱、５分後離型シート剥離
裏打ち条件Ｅ：１６０℃×１０分加熱、２分後離型シート剥離
また、表１中の評価は下記の通りである。
【００６８】
＋＋：下反りかなりあり
＋：下反りあり
０：反りなし
−：上反りあり
−−：上反りかなりあり
【００６９】
【表１】
2004190189.tif 000002
【発明の効果】
本発明の裏打ち材によれば、長期にわたるポットライフを確保することができ、製造から裏打ちに用いられるまでの長期にわたるポットライフを確保することができる。また、基材に対して過不足なく裏打ちすることができ、つまり、基材に対する剥離が少なく、また、基材の表面にしみ出してしまうこともなく、良好に裏打ちすることができる。その結果、本発明の裏打ち剤を用いれば、ポットライフの厳密な管理を必要とせず、簡易な作業により、カーペットを確実に裏打ちすることができる。
【００７０】
また、本発明のカーペットは、本発明の裏打ち材によって裏打ちされているので、下反りを生じ、抜糸力強度が大きく、低温における良好な柔軟性および床へのフィット性を発現し、さらには、優れた耐溶剤性を確保することができる。